ВОДНО-ДИСПЕРСИОННАЯ КРАСКА С МУЛЬТИКОЛОРНЫМ ЭФФЕКТОМ И СПОСОБ ЕЕ ПОЛУЧЕНИЯ

1. Способ получения водно-дисперсионной краски с мультиколорным эффектом путем смешивания гранул пигмента на основе диоксида титана с реактивной средой, отличающийся тем, что используют гранулы одного цвета, предварительно полученные смешиванием основы для гранул на базе стиролакриловой дисперсии с реактивной средой, содержащей коллоидный синтетический силикат слоистой структуры, триполифосфат натрия, консервант и воду, указанные гранулы затем вводят в реактивную среду, после чего к полученной смеси добавляют связующее и консервант.
2. Способ по п.1, отличающийся тем, что основу для гранул получают путем растворения в воде диспергирующего агента, консерванта, первой половины пеногасителя, диоксида титана и наполнителя с последующим диспергированием на дисольвере, после чего в полученную пасту добавляют пленкообразующее, вторую половину пеногасителя и коалесцент, перемешивают и загущают с помощью водорастворимого неионного эфира целлюлозы.
3. Способ по п.1, отличающийся тем, что связующее получают растворением в воде консерванта, стиролакриловой дисперсии и коалесцента.
4. Способ по п.1, отличающийся тем, что для получения краски используют гранулы белого цвета.
5. Способ по п.1, отличающийся тем, что для получения краски используют гранулы размером приблизительно от 3 до 5 мм.
6. Способ по п.1, отличающийся тем, что указанные гранулы получают путем смешивания реактивной среды в количестве от 30 до 50 мас.% с основой для получения гранул в количестве от 50 до 70 мас.%.
7. Способ по п.1, отличающийся тем, что перед смешиванием с реактивной средой, связующим и консервантом указанные гранулы выдерживают в течение времени от 2 до 24 ч до их стабилизации.
8. Способ по п.1, отличающийся тем, что получение гранул осуществляют в дисольвере или аппарате с мешалкой.
9. Водно-дисперсионная краска с мультиколорным эффектом, отличающаяся тем, что она получена способом по любому из пп.1-8.